(57)【要約】【課題】解像度及びレジスト剥離特性の向上に十分効果のある感光性樹脂組成物、感光性エレメント、レジストパターンの形成方法及びプリント配線板の製造方法を提供する。【解決手段】（Ａ−１）特定の構造を有するバインダーポリマー、（Ａ−２）ポリ酢酸ビニル（重量平均分子量１万〜２０万：ポリスチレン換算）、（Ｂ）光重合性化合物、及び（Ｃ）光重合開始剤、を含有する感光性樹脂組成物。【選択図】なし【特許請求の範囲】
【請求項１】
（Ａ−１）下記一般式（Ｉ）で表される２価の基と、下記一般式（ＩＩ）で表される２価の基と、下記一般式（ＩＩＩ）で表される２価の基を有するバインダーポリマー、（Ａ−２）ポリ酢酸ビニル（重量平均分子量１万〜２０万：ポリスチレン換算）、（Ｂ）光重合性化合物、及び（Ｃ）光重合開始剤、を含有する感光性樹脂組成物。
【化１】
2008286852.tif 000022
【化２】
2008286852.tif 000023
【化３】
2008286852.tif 000024
［式（Ｉ）、式（ＩＩ）、式（ＩＩＩ）中、Ｒ１，Ｒ３，Ｒ４及びＲ５はそれぞれ独立に水素原子又はメチル基を示し、Ｒ２はそれぞれ独立に炭素数１〜３のアルキル基、炭素数１〜３のアルコキシ基、ＯＨ基、又はハロゲン原子を示し、ｍはそれぞれ独立に０〜５の整数を示す。］
【請求項２】
（Ａ−２）ポリ酢酸ビニル（重量平均分子量１万〜２０万：ポリスチレン換算）を、（Ａ−１）のバインダーポリマー１．０質量部に対して、０．０５〜１．０質量部含有する請求項１に記載の感光性樹脂組成物。
【請求項３】
（Ａ−１）バインダーポリマーが、その総量１００質量部に対して、前記一般式（Ｉ）で表される２価の基を１０〜６０質量部、前記一般式（ＩＩ）で表される２価の基を１５〜４５質量部、前記一般式（ＩＩＩ）で表される２価の基を１０〜６０質量部有する、請求項１また２に記載の感光性樹脂組成物。
【請求項４】
さらに（Ａ−１）バインダーポリマーが、下記一般式（Ｖ）で表される２価の基を有する請求項１〜３のいずれか一項に記載の感光性樹脂組成物。
【化４】
2008286852.tif 000025
［式（Ｖ）中、Ｒ７はそれぞれ独立に水素原子又はメチル基を示し、Ｒ８はそれぞれ独立に炭素数１〜３のアルキル基、炭素数１〜３のアルコキシ基、ＯＨ基、又はハロゲン原子を示し、ｎはそれぞれ独立に０〜５の整数を示す。］
【請求項５】
（Ａ−１）バインダーポリマーが、その総量１００質量部に対して、前記一般式（Ｉ）で表される２価の基を１０〜６０質量部、前記一般式（ＩＩ）で表される２価の基を１５〜４５質量部、前記一般式（ＩＩＩ）で表される２価の基を１０〜６０質量部、前記一般式（Ｖ）で表される２価の基を１０〜６０質量部有する、請求項４に記載の感光性樹脂組成物。
【請求項６】
（Ｃ）光重合開始剤が、ヘキサアリールビイミダゾール化合物を含有する請求項１〜５のいずれか一項に記載の感光性樹脂組成物。
【請求項７】
（Ｂ）光重合性化合物として、下記式（ＶＩ）で表されるビスフェノールＡ系（メタ）アクリレート２官能モノマを含有することを特徴とする請求項１〜６のいずれか一項に記載の感光性樹脂組成物。
【化５】
2008286852.tif 000026
（式中、Ｒ１及びＲ２は各々独立に水素原子又はメチル基を示し、ｐ、ｑ、ｓ及びｔは、ｐ＋ｑ＋ｓ＋ｔ＝４〜４０となるように選ばれる正の整数である。）
【請求項８】
（Ｄ）アミン系化合物をさらに含有する請求項１〜７のいずれか一項に記載の感光性樹脂組成物。
【請求項９】
支持フィルムと、当該支持フィルム上に形成された請求項１〜８のいずれか一項に記載の感光性樹脂組成物を含有する感光性樹脂組成物層と、を備える感光性エレメント。
【請求項１０】
回路形成用基板上に、請求項１〜８のいずれか一項に記載の感光性樹脂組成物を含有する感光性樹脂組成物層を積層する積層工程、前記感光性樹脂組成物層の所定部分に活性光線を照射して露光部を光硬化する露光工程、及び前記感光性樹脂組成物層が積層された回路形成用基板から前記感光性樹脂組成物層の前記露光部以外の部分を除去する現像工程を有するレジストパターンの形成方法。
【請求項１１】
請求項１０記載のレジストパターンの形成方法によりレジストパターンが形成された回路形成用基板をエッチング又はめっきして導体パターンを形成する工程を有するプリント配線板の製造方法。
【発明の詳細な説明】
【技術分野】
【０００１】
本発明は、感光性樹脂組成物、感光性エレメント、レジストパターンの形成方法及びプリント配線板の製造方法に関する。
【背景技術】
【０００２】
プリント配線板の製造分野においては、エッチングやめっきなどに用いられるレジスト材料として、感光性樹脂組成物や、この感光性樹脂組成物を含有する層（以下、「感光性樹脂組成物層」という）を支持フィルム上に形成し、感光性樹脂組成物層上に保護フィルムを配置させた構造を有する感光性エレメント（積層体）が広く用いられている。
【０００３】
従来、プリント配線板は、上記感光性エレメントを用いて、例えば以下の手順で製造されている。すなわち、まず、感光性エレメントの感光性樹脂組成物層を銅張積層板などの回路形成用基板上にラミネートする。このとき、感光性樹脂組成物層の支持フィルムに接触している面（以下、感光性樹脂組成物層の「下面」という）と反対側の面（以下、感光性樹脂組成物層の「上面」という）が、回路形成用基板の回路を形成する面に密着するようにする。そのため、保護フィルムを感光性樹脂組成物層の上面に配置している場合、このラミネートの作業を保護フィルムを剥がしながら行う。また、ラミネートは、感光性樹脂組成物層を下地の回路形成用基板に加熱圧着することにより行う（常圧ラミネート法）。
【０００４】
次に、マスクフィルムなどを通して感光性樹脂組成物層をパターン露光する。このとき、露光前又は露光後の何れかのタイミングで支持フィルムを剥離する。その後、感光性樹脂組成物層の未露光部を現像液で溶解又は分散除去する。次に、エッチング処理又はめっき処理を施してパターンを形成させ、最終的に硬化部分を剥離除去する。
【０００５】
ここでエッチング処理とは、現像後に形成した硬化レジストによって被覆されていない回路形成用基板の金属面をエッチング除去した後、硬化レジストを剥離する方法である。一方、めっき処理とは、現像後に形成した硬化レジストによって被覆されていない回路形成用基板の金属面に銅及び半田などのめっき処理を行った後、硬化レジストを除去しこのレジストによって被覆されていた金属面をエッチングする方法である。
【０００６】
これに用いられる感光性樹脂組成物は、感度、解像度及びレジストの剥離特性にも優れていることが重要である。感光性樹脂組成物がレジストの剥離特性に優れたレジストパターンを提供できれば、回路間の短絡や断線を十分に低減することが可能となる。また、感光性樹脂組成物が、剥離特性に優れたレジストを形成可能であると、レジストの剥離時間を短縮化することによりレジストパターンの形成効率が向上し、また、レジストの剥離片の大きさを小さくすることによりレジストの剥離残りが少なくなり、回路形成の歩留まりが向上する。このような要求に対して特定のバインダーポリマー、光重合開始剤などを用いた、優れた感度、解像度及びレジスト剥離特性の感光性樹脂組成物が提案されている（例えば、特許文献１、２参照）。
【０００７】
【特許文献１】特開２００６−２３４９９５号公報
【特許文献２】特開２００５−１２２１２３号公報
【発明の開示】
【発明が解決しようとする課題】
【０００８】
しかしながら、上記特許文献１及び２に記載の感光性樹脂組成物は、解像度及びレジスト剥離特性がまだ十分ではなかった。
【０００９】
そこで、本発明は、解像度及びレジスト剥離特性の向上に十分効果のある感光性樹脂組成物、感光性エレメント、レジストパターンの形成方法及びプリント配線板の製造方法を提供することを目的とする。
【課題を解決するための手段】
【００１０】
本発明者らは、上記課題を解決するため、バインダー樹脂の組成に関し着目して鋭意検討を行った。その結果、下記に示すような特定の構造を有するバインダー樹脂を用いることにより、解像度及びレジスト剥離特性に十分効果のある感光性樹脂組成物が得られる事を見いだし本発明を完成するに至った。
【００１１】
本発明は、以下に関する。
１．  （Ａ−１）下記一般式（Ｉ）で表される２価の基と、下記一般式（ＩＩ）で表される２価の基と、下記一般式（ＩＩＩ）で表される２価の基を有するバインダーポリマー、（Ａ−２）ポリ酢酸ビニル（重量平均分子量１万〜２０万：ポリスチレン換算）、（Ｂ）光重合性化合物、及び（Ｃ）光重合開始剤、を含有する感光性樹脂組成物。
【００１２】
【化１】
2008286852.tif 000002
【００１３】
【化２】
2008286852.tif 000003
【００１４】
【化３】
2008286852.tif 000004
［式（Ｉ）、式（ＩＩ）、式（ＩＩＩ）中、Ｒ１，Ｒ３，Ｒ４及びＲ５はそれぞれ独立に水素原子又はメチル基を示し、Ｒ２はそれぞれ独立に炭素数１〜３のアルキル基、炭素数１〜３のアルコキシ基、ＯＨ基、又はハロゲン原子を示し、ｍはそれぞれ独立に０〜５の整数を示す。］
【００１５】
２．  （Ａ−２）ポリ酢酸ビニル（重量平均分子量１万〜２０万：ポリスチレン換算）を、（Ａ−１）のバインダーポリマー１．０質量部に対して、０．０５〜１．０質量部含有する項１に記載の感光性樹脂組成物。
３．  （Ａ−１）バインダーポリマーが、その総量１００質量部に対して、前記一般式（Ｉ）で表される２価の基を１０〜６０質量部、前記一般式（ＩＩ）で表される２価の基を１５〜４５質量部、前記一般式（ＩＩＩ）で表される２価の基を１０〜６０質量部有する、項１また２に記載の感光性樹脂組成物。
４．  さらに（Ａ−１）バインダーポリマーが、下記一般式（Ｖ）で表される２価の基を有する項１〜３のいずれか一項に記載の感光性樹脂組成物。
【００１６】
【化４】
2008286852.tif 000005
［式（Ｖ）中、Ｒ７はそれぞれ独立に水素原子又はメチル基を示し、Ｒ８はそれぞれ独立に炭素数１〜３のアルキル基、炭素数１〜３のアルコキシ基、ＯＨ基、又はハロゲン原子を示し、ｎはそれぞれ独立に０〜５の整数を示す。］
【００１７】
５．  （Ａ−１）バインダーポリマーが、その総量１００質量部に対して、前記一般式（Ｉ）で表される２価の基を１０〜６０質量部、前記一般式（ＩＩ）で表される２価の基を１５〜４５質量部、前記一般式（ＩＩＩ）で表される２価の基を１０〜６０質量部、前記一般式（Ｖ）で表される２価の基を１０〜６０質量部有する、項４に記載の感光性樹脂組成物。
６．  （Ｃ）光重合開始剤が、ヘキサアリールビイミダゾール化合物を含有する項１〜５のいずれか一項に記載の感光性樹脂組成物。
７．  （Ｂ）光重合性化合物として、下記式（ＶＩ）で表されるビスフェノールＡ系（メタ）アクリレート２官能モノマを含有することを特徴とする項１〜６のいずれか一項に記載の感光性樹脂組成物。
【００１８】
【化５】
2008286852.tif 000006
（式中、Ｒ１及びＲ２は各々独立に水素原子又はメチル基を示し、ｐ、ｑ、ｓ及びｔは、ｐ＋ｑ＋ｓ＋ｔ＝４〜４０となるように選ばれる正の整数である。）
【００１９】
８．  （Ｄ）アミン系化合物をさらに含有する項１〜７のいずれか一項に記載の感光性樹脂組成物。
９．  支持フィルムと、当該支持フィルム上に形成された項１〜８のいずれか一項に記載の感光性樹脂組成物を含有する感光性樹脂組成物層と、を備える感光性エレメント。
１０．  回路形成用基板上に、項１〜８のいずれか一項に記載の感光性樹脂組成物を含有する感光性樹脂組成物層を積層する積層工程、前記感光性樹脂組成物層の所定部分に活性光線を照射して露光部を光硬化する露光工程、及び前記感光性樹脂組成物層が積層された回路形成用基板から前記感光性樹脂組成物層の前記露光部以外の部分を除去する現像工程を有するレジストパターンの形成方法。
１１．  項１０記載のレジストパターンの形成方法によりレジストパターンが形成された回路形成用基板をエッチング又はめっきして導体パターンを形成する工程を有するプリント配線板の製造方法。
【発明の効果】
【００２０】
本発明によれば、解像度及びレジスト剥離特性の向上に十分効果のある感光性樹脂組成物、感光性エレメント、レジストパターンの形成方法及びプリント配線板の製造方法を提供することができる。
【発明を実施するための最良の形態】
【００２１】
本発明の感光性樹脂組成物は、（Ａ−１）下記一般式（Ｉ）で表される２価の基と、下記一般式（ＩＩ）で表される２価の基と、下記一般式（ＩＩＩ）で表される２価の基を有するバインダーポリマー、（Ａ−２）ポリ酢酸ビニル（重量平均分子量１万〜２０万：ポリスチレン換算）、（Ｂ）光重合性化合物、及び（Ｃ）光重合開始剤を含有する。
【００２２】
【化６】
2008286852.tif 000007
【００２３】
【化７】
2008286852.tif 000008
【００２４】
【化８】
2008286852.tif 000009
【００２５】
［式（Ｉ）、式（ＩＩ）、式（ＩＩＩ）中、Ｒ１，Ｒ３，Ｒ４及びＲ５はそれぞれ独立に水素原子又はメチル基を示し、Ｒ２はそれぞれ独立に炭素数１〜３のアルキル基、炭素数１〜３のアルコキシ基、ＯＨ基、又はハロゲン原子を示し、ｍはそれぞれ独立に０〜５の整数を示す。］
【００２６】
前記（Ａ−１）バインダーポリマーが、その総量１００質量部に対して、前記一般式（Ｉ）で表される２価の基を１０〜６０質量部、前記一般式（ＩＩ）で表される２価の基を１５〜４５質量部、前記一般式（ＩＩＩ）で表される２価の基を１０〜６０質量部有することが好ましい。
【００２７】
またさらに下記一般式（Ｖ）で表される２価の基をバインダーポリマーが有することが好ましい。
【００２８】
【化９】
2008286852.tif 000010
［式（Ｖ）中、Ｒ７はそれぞれ独立に水素原子又はメチル基を示し、Ｒ８はそれぞれ独立に炭素数１〜３のアルキル基、炭素数１〜３のアルコキシ基、ＯＨ基、又はハロゲン原子を示し、ｎはそれぞれ独立に０〜５の整数を示す。］
【００２９】
前記（Ａ−１）バインダーポリマーは、その総量１００質量部に対して、前記一般式（Ｉ）で表される２価の基を１０〜６０質量部、前記一般式（ＩＩ）で表される２価の基を１５〜４５質量部、前記一般式（ＩＩＩ）で表される２価の基を１０〜６０質量部、前記一般式（Ｖ）で表される２価の基を１０〜６０質量部有することが好ましい。
【００３０】
本発明の感光性樹脂組成物は、上記（Ａ−１）成分のような特定構造のバインダーポリマーを用いることによって、上述のような解像度の向上が得られ、さらに（Ａ−２）ポリ酢酸ビニル（重量平均分子量１万〜２０万：ポリスチレン換算）を（Ａ−１）のバインダーポリマー１．０質量部に対して、０．０５〜１．０質量部加えることによってレジスト剥離特性の向上に十分効果が得られると本発明者らは考えている。
【００３１】
本発明の感光性樹脂組成物は、上記（Ａ−１）成分のような特定構造のバインダーポリマーを用いることによって、レジスト剥離特性の向上に十分効果が得られると本発明者らは考えている。それは（Ａ−１）成分中の特定構造が、下記の式に示すような機構で剥離性に優れることが説明できる。
【００３２】
【化１０】
2008286852.tif 000011
【００３３】
典型的な現像液は１重量％の炭酸ナトリウム（Ｎａ２ＣＯ３）であるが、この現像液中では組成物中の酢酸ビニル構造部分は反応せず他のバインダーポリマーの構造と同様の挙動を示すが、剥離液である水酸化ナトリウム（ＮａＯＨ）中では、酢酸ビニル構造部分は、加水分解され一部もしくはほとんどがポリビニルアルコール構造になる。これによって光硬化物全体の親水性が高まり、剥離性が著しく向上すると考えられる。
【００３４】
また、本発明の感光性樹脂組成物は、上記（Ａ−１）〜（Ｃ）成分を含有することにより、優れた感度を有している。
【００３５】
またさらに、本発明の感光性樹脂組成物は、（Ａ−１）バインダーポリマーは、その総量１００質量部に対して、前記一般式（Ｉ）で表される２価の基を１０〜６０質量部、前記一般式（ＩＩ）で表される２価の基を１５〜４５質量部、前記一般式（ＩＩＩ）で表される２価の基を１０〜６０質量部有することが好ましい。これにより、本発明の感光性樹脂組成物の解像度及びレジスト剥離特性が向上する。また必要に応じて前記一般式（Ｖ）で表される２価の基を１０〜６０質量部有することがさらに好ましい。これにより、感光性樹脂組成物の解像度及びレジスト剥離特性がさらに向上する。
【００３６】
また、本発明の感光性樹脂組成物は、（Ｃ）光重合開始剤がヘキサアリールビイミダゾール化合物を有することが好ましい。これにより、感光性樹脂組成物の感度及びレジストの密着性が向上する。
【００３７】
また、本発明の感光性樹脂組成物は、（Ｂ）成分として下記式（ＶＩ）で表されるビスフェノールＡ系（メタ）アクリレート２官能モノマを含有することが好ましい。
【００３８】
【化１１】
2008286852.tif 000012
（式中、Ｒ１及びＲ２は各々独立に水素原子又はメチル基を示し、ｐ、ｑ、ｓ及びｔは、ｐ＋ｑ＋ｓ＋ｔ＝４〜４０となるように選ばれる正の整数である。）これにより、感光性樹脂組成物の感度、解像性及びレジストの密着性が向上する。
【００３９】
また、本発明の感光性樹脂組成物は、（Ｄ）アミン系化合物をさらに含有することが好ましい。これにより、感光性樹脂組成物の感度がさらに高められる。
【００４０】
また、本発明は、支持フィルムと、当該支持フィルム上に形成された上記感光性樹脂組成物を含有する感光性樹脂組成物層と、を備える感光性エレメントである。この支持フィルムによれば、上記感光性樹脂組成物を含有する感光性樹脂組成物層を備えているので、十分な解像度で行うことが可能である。また、レジストの剥離特性の向上にも十分効果がある。
【００４１】
また、本発明は、回路形成用基板上に、上記感光性樹脂組成物を含有する感光性樹脂組成物層を積層する積層工程、感光性樹脂組成物層の所定部分に活性光線を照射して露光部を光硬化する露光工程、及び感光性樹脂組成物層が積層された回路形成用基板から感光性樹脂組成物層の露光部以外の部分を除去する現像工程を有するレジストパターンの形成方法である。このレジストパターンの形成方法によれば、上記感光性樹脂組成物を含有する感光性樹脂組成物層を用いてレジストパターンを形成しているので、十分な解像度のレジストパターンを形成することができる。また、レジストの剥離特性の向上にも十分効果がある。
【００４２】
また、本発明は、上記レジストパターンの形成方法によりレジストパターンが形成された回路形成用基板をエッチング又はめっきして導電パターンを形成する工程を有するプリント配線板の製造方法である。このプリント配線板の製造方法によれば、上記レジストパターンの形成方法によりレジストパターンが形成された回路形成用基板を用いているので、高密度な配線を形成できると共に、断線及び短絡の十分抑制されたプリント配線板を製造することができる。
【００４３】
以下、本発明の好適な実施形態について詳細に説明する。なお、本発明において、（メタ）アクリル酸とはアクリル酸又はメタクリル酸を示し、（メタ）アクリレートとはアクリレート又はそれに対応するメタクリレートを意味し、（メタ）アクリロイル基とはアクリロイル基又はメタクリロイル基を意味する。
【００４４】
本発明の感光性樹脂組成物は、（Ａ−１）上記一般式（Ｉ）で表される２価の基（以下、「構造単位」ともいう）と、上記一般式（ＩＩ）で表される２価の基と、上記一般式（ＩＩＩ）で表される２価の基を有するバインダーポリマー、（Ａ−２）ポリ酢酸ビニル（重量平均分子量１万〜２０万：ポリスチレン換算）、（Ｂ）光重合性化合物、及び（Ｃ）光重合開始剤を含有する。
【００４５】
まず、（Ａ−１）成分であるバインダーポリマーについて説明する。
（Ａ−１）バインダーポリマーは、上記一般式（Ｉ）中、Ｒ１が水素原子又はメチル基を示し、Ｒ２が炭素数１〜３のアルキル基、炭素数１〜３のアルコキシ基、ＯＨ基又はハロゲン原子を示し、ｍが０〜５の整数を示すものである。一般式（Ｉ）で表される構造単位を与える重合性単量体としては、スチレン又はスチレン誘導体が挙げられる。なお、本発明において、「スチレン誘導体」とは、スチレンにおける水素原子が置換基（アルキル基などの有機基やハロゲン原子など）で置換されたものをいう。スチレン誘導体としては、例えば、α−メチルスチレンなどが挙げられる。
【００４６】
また、上記一般式（ＩＩ）中、Ｒ３は水素原子又はメチル基を示す。一般式（ＩＩ）で表される構造単位を与える重合性単量体としては、（メタ）アクリル酸が挙げられる。
【００４７】
また、上記一般式（ＩＩＩ）中、Ｒ４はそれぞれ独立に水素原子又はメチル基を示し、Ｒ５は炭素数１〜６のアルキル基を示し、Ｒ５は炭素数１〜４のアルキル基が好ましく、炭素数１のアルキル基（メチル基）がより好ましい。一般式（ＩＩＩ）で表される構造単位を与える重合性単量体としては、（メタ）アクリル酸アルキルエステルが挙げられる。
【００４８】
また、上記一般式（Ｖ）中、Ｒ７は水素原子又はメチル基を示し、Ｒ８は炭素数１〜３のアルキル基、炭素数１〜３のアルコキシ基、ＯＨ基又はハロゲン原子を示し、ｍは０〜５の整数を示す。一般式（Ｖ）で表される構造単位を与える重合性単量体としては、（メタ）アクリル酸ベンジル又は（メタ）アクリル酸ベンジル誘導体が挙げられる。（メタ）アクリル酸ベンジル誘導体としては、例えば、（メタ）アクリル酸４−メチルベンジルなどが挙げられる。
【００４９】
一般式（ＩＩＩ）で表される（メタ）アクリル酸アルキルエステルとしては、例えば、下記一般式（ＶＩＩ）で表される化合物などが挙げられる。
ＣＨ２＝Ｃ（Ｒ８）−ＣＯＯＲ９  ・・・・（ＶＩＩ）
【００５０】
ここで、上記一般式（ＶＩＩ）中、Ｒ８は水素原子又はメチル基を示し、Ｒ９は炭素数１〜６のアルキル基を示す。また、Ｒ９で示される炭素数１〜６のアルキル基としては、例えば、メチル基、エチル基、プロピル基、ブチル基、ペンチル基、ヘキシル基及びこれらの構造異性体が挙げられる。上記一般式（（ＶＩＩ））で表される重合性単量体としては、例えば、（メタ）アクリル酸メチルエステル、（メタ）アクリル酸エチルエステル、（メタ）アクリル酸プロピルエステル、（メタ）アクリル酸ブチルエステル、（メタ）アクリル酸ペンチルエステル、（メタ）アクリル酸ヘキシルエステルなどが挙げられる。これらの重合性単量体は単独で又は２種類以上を組み合わせて用いられる。
【００５１】
（Ａ−１）成分であるバインダーポリマーにおいて、上記一般式（Ｉ）で表される構造単位の含有割合は、（Ａ−１）成分の総量１００質量部に対して、１０〜６０質量部であることが好ましく、１５〜５５質量部であることがより好ましく、２０〜５０質量部であることがさらに好ましい。これにより、感光性樹脂組成物を含有する感光性樹脂組成物層の回路形成用基板に対する密着性及びレジスト剥離特性を共に良好にすることができる。
【００５２】
また、上記一般式（ＩＩ）で表される構造単位の含有割合は、（Ａ−１）成分の総量１００質量部に対して、１５〜４５質量部であることが好ましく、２０〜４０質量部であることがさらに好ましく、２５〜３５質量部であることが特に好ましい。これにより、レジスト剥離特性及び現像性を共に良好にすることができる。
【００５３】
また、上記一般式（ＩＩＩ）で表される構造単位の含有割合は、（Ａ−１）成分の総量１００質量部に対して、１０〜６０質量部であることが好ましく、１５〜５５質量部であることがより好ましく、２０〜５０質量部であることがさらに好ましく、２０〜４０質量部であることが特に好ましい。これにより、感光性樹脂組成物を含有する感光性樹脂組成物層の回路形成用基板に対する密着性及びレジスト剥離特性を共に良好にすることができる。
【００５４】
また、上記一般式（Ｖ）で表される構造単位の含有割合は、（Ａ−１）成分の総量１００質量部に対して、１０〜６０質量部であることが好ましく、１５〜５５質量部であることがより好ましく、２０〜５０質量部であることがさらに好ましい。これにより、感光性樹脂組成物を含有する感光性樹脂組成物層の回路形成用基板に対する密着性、解像性及びレジスト剥離特性を共に良好にすることができる。
【００５５】
また、（Ａ−１）成分であるバインダーポリマーにおいて、上記一般式（Ｉ）、（ＩＩＩ）、（Ｖ）で表される構造単位の含有割合が、それぞれ１０質量部未満では解像性が劣る傾向があり、それぞれ６０質量部を超えると剥離片が大きくなり、剥離時間が長くなる傾向がある。また、上記一般式（ＩＩ）で表される構造単位の含有割合が、１５質量部未満ではアルカリ溶解性が劣ると共に、剥離片が大きくなり、剥離時間が長くなる傾向があり、４５質量部を超えると解像性が低下する傾向がある。
【００５６】
このバインダーポリマーを用いて感光性樹脂組成物を調製する場合、１種類のバインダーポリマーを単独で使用してもよく、２種類以上のバインダーポリマーを任意に組み合わせて使用してもよい。２種類以上を組み合わせて使用する場合のバインダーポリマーとしては、例えば、異なる共重合成分からなる２種類以上の（異なる繰り返し単位を構成成分として含む）バインダーポリマー、異なる重量平均分子量の２種類以上のバインダーポリマー、異なる分散度の２種類以上のバインダーポリマーなどが挙げられる。また、特開平１１−３２７１３７号公報に記載のマルチモード分子量分布を有するポリマーを使用することもできる。
【００５７】
（Ａ−１）バインダーポリマーの重量平均分子量（Ｍｗ）及び数平均分子量（Ｍｎ）は、ゲルパーミエーションクロマトグラフィー（ＧＰＣ）により測定することができる（標準ポリスチレンを用いた検量線による換算）。この測定法によれば、バインダーポリマーのＭｗは、５０００〜１５００００であることが好ましく、１００００〜１０００００であることがより好ましく、２００００〜５００００であることが特に好ましい。Ｍｗが５０００未満では耐現像液性が低下する傾向があり、１５００００を超えると現像時間が長くなり、解像性が低下する傾向がある。
【００５８】
また、（Ａ−１）バインダーポリマーの分散度（Ｍｗ／Ｍｎ）は、１．０〜３．０であることが好ましく、１．０〜２．０であることがより好ましい。分散度が３．０を超えると密着性及び解像度が低下する傾向がある。
【００５９】
本発明のバインダーポリマーは、例えば、重合性単量体を常法によりラジカル重合させることにより製造することができる。
【００６０】
上述の（Ａ−１）バインダーポリマーは、上記一般式（Ｉ）、（ＩＩ）、（ＩＩＩ），（Ｖ）で表される構造単位以外の構造単位を含んでいてもよい。上述の（Ａ−１）バインダーポリマーは、上記一般式（Ｉ）、（ＩＩ）、（ＩＩＩ），（Ｖ）で表される構造単位のみを有していることが最も好ましいが、本発明の目的を阻害しない程度において、それ以外の構造単位を、（Ａ−１）成分の総量に対して１〜１０質量部程度有していてもよい。この場合、上記一般式（Ｉ）、（ＩＩ）、（ＩＩＩ），（Ｖ）で表される構造単位以外の構造単位を与える重合性単量体としては、例えば、（メタ）アクリル酸ヘプチルエステル、（メタ）アクリル酸オクチルエステル、（メタ）アクリル酸２−エチルヘキシルエステル、（メタ）アクリル酸ノニルエステル、（メタ）アクリル酸デシルエステル、（メタ）アクリル酸ウンデシルエステル、（メタ）アクリル酸ドデシルエステル、２−ヒドロキシエチル、２−ヒドロキシプロピル、３−ヒドロキシプロピル、４−ヒドロキシブチル、ジアセトンアクリルアミドなどのアクリルアミド、アクリロニトリル、ビニル−ｎ−ブチルエーテルなどのビニルアルコールのエステル類、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート、（メタ）アクリル酸、α−ブロモ（メタ）アクリル酸、α−クロル（メタ）アクリル酸、β−フリル（メタ）アクリル酸、β−スチリル（メタ）アクリル酸、マレイン酸、マレイン酸無水物、マレイン酸モノメチル、マレイン酸モノエチル、マレイン酸モノイソプロピルなどのマレイン酸モノエステル、フマール酸、ケイ皮酸、α−シアノケイ皮酸、イタコン酸、クロトン酸、プロピオール酸などが挙げられる。これらの単量体は単独で又は２種類以上を組み合わせて用いられる。
【００６１】
本発明における（Ａ−１）バインダーポリマーは、アルカリ溶液を用いてアルカリ現像を行う場合の現像性の見地から、カルボキシル基を有するポリマーの１種又は２種以上からなることが好ましい。このような（Ａ−１）バインダーポリマーは、例えば、（メタ）アクリル酸その他のカルボキシル基を有する重合性単量体と、それ以外の重合性単量体とを常法によりラジカル重合させることにより製造することができる。
【００６２】
（Ａ−１）バインダーポリマーの酸価は、８０〜２５０ｍｇＫＯＨ／ｇであることが好ましく、１００〜２２０ｍｇＫＯＨ／ｇであることがより好ましく、１５０〜２１０ｍｇＫＯＨ／ｇであることが特に好ましい。この酸価が８０ｍｇＫＯＨ／ｇ未満では現像時間が長くなる傾向があり、２５０ｍｇＫＯＨ／ｇを超えると光硬化したレジストの耐現像液性が低下する傾向がある。また、現像工程として溶剤現像を行う場合は、カルボキシル基を有する重合性単量体を少量に調製することが好ましい。
【００６３】
また、（Ａ−１）バインダーポリマーは必要に応じて感光性を有する特性基をその分子内に有していてもよい。
【００６４】
（Ａ−１）成分のバインダーポリマーの配合量としては、（Ａ−１）成分、（Ａ−２）成分及び（Ｂ）成分の総量１００質量部に対して、３０〜７０質量部であることが好ましく、３５〜６５質量部であることがより好ましく、４０〜６０質量部であることが特に好ましい。この配合量が３０質量部未満では良好な形状が得られない傾向があり、７０質量部を超えると良好な感度や解像性を得られない傾向がある。（Ａ−１）成分であるバインダーポリマーは、１種類を単独で又は２種類以上を組み合わせて用いられる。
【００６５】
（Ａ−２）ポリ酢酸ビニル（重量平均分子量１万〜２０万：ポリスチレン換算）の配合量としては、（Ａ−１）のバインダーポリマー１．０質量部に対して、０．０５〜１．０質量部であることが好ましく、０．０５〜０．８質量部であることがより好ましく、０．１〜０．３質量部であることが特に好ましい。この配合量が０．０５質量部未満では良好な剥離性が得られない傾向があり、１．０質量部を超えると良好な感度や解像性を得られない傾向がある。
【００６６】
次に、（Ｂ）成分である光重合性化合物の成分には、（Ｂ−１）成分として、下記式（ＶＩ）で表されるビスフェノールＡ系（メタ）アクリレート２官能モノマを含有することが好ましい。
【００６７】
【化１２】
2008286852.tif 000013
（式中、Ｒ１及びＲ２は各々独立に水素原子又はメチル基を示し、ｐ、ｑ、ｓ及びｔは、ｐ＋ｑ＋ｓ＋ｔ＝４〜４０となるように選ばれる正の整数である。）
【００６８】
上記（Ｂ−１）成分ビスフェノールＡ系ジ（メタ）アクリレート化合物としては、例えば、２，２−ビス（４−（（メタ）アクリロキシポリエトキシ）フェニル）プロパン、２，２−ビス（４−（（メタ）アクリロキシポリプロポキシ）フェニル）プロパン、２，２−ビス（４−（（メタ）アクリロキシポリブトキシ）フェニル）プロパン、２，２−ビス（４−（（メタ）アクリロキシポリエトキシポリプロポキシ）フェニル）プロパンなどが挙げられる。上記２，２−ビス（４−（（メタ）アクリロキシポリエトキシ）フェニル）プロパンとしては、例えば、２，２−ビス（４−（（メタ）アクリロキシジエトキシ）フェニル）プロパン、２，２−ビス（４−（（メタ）アクリロキシトリエトキシ）フェニル）プロパン、２，２−ビス（４−（（メタ）アクリロキシテトラエトキシ）フェニル）プロパン、２，２−ビス（４−（（メタ）アクリロキシペンタエトキシ）フェニル）プロパン、２，２−ビス（４−（（メタ）アクリロキシヘキサエトキシ）フェニル）プロパン、２，２−ビス（４−（（メタ）アクリロキシヘプタエトキシ）フェニル）プロパン、２，２−ビス（４−（（メタ）アクリロキシオクタエトキシ）フェニル）プロパン、２，２−ビス（４−（（メタ）アクリロキシナノエトキシ）フェニル）プロパン、２，２−ビス（４−（（メタ）アクリロキシデカエトキシ）フェニル）プロパン、２，２−ビス（４−（（メタ）アクリロキシウンデカエトキシ）フェニル）プロパン、２，２−ビス（４−（（メタ）アクリロキシドデカエトキシ）フェニル）プロパン、２，２−ビス（４−（（メタ）アクリロキシトリデカエトキシ）フェニル）プロパン、２，２−ビス（４−（（メタ）アクリロキシテトラデカエトキシ）フェニル）プロパン、２，２−ビス（４−（（メタ）アクリロキシペンタデカエトキシ）フェニル）プロパン、２，２−ビス（４−（（メタ）アクリロキシヘキサデカエトキシ）フェニル）プロパンなどが挙げられる。
【００６９】
２，２−ビス（４−（メタクリロキシペンタエトキシ）フェニル）プロパンは、ＢＰＤ−５００（新中村化学工業株式会社製、商品名）又はＦＡ−３２１Ｍ（日立化成工業株式会社製、商品名）として商業的に入手可能であり、２，２−ビス（４−（メタクリロキシペンタデカエトキシ）フェニル）プロパンは、ＢＰＤ−１３００（新中村化学工業株式会社製、商品名）として商業的に入手可能である。２，２−ビス（４−（（メタ）アクリロキシポリエトキシ）フェニル）プロパン１分子内のエチレンオキサイド基の数は４〜２０であることが好ましく、８〜１５であることがより好ましい。これらの化合物は単独で又は２種類以上を組み合わせて用いられる。
【００７０】
（Ｂ）成分である光重合性化合物としては、例えば、多価アルコールにα，β−不飽和カルボン酸を反応させて得られる化合物、ビスフェノールＡ系ジ（メタ）アクリレート化合物、グリシジル基含有化合物にα，β−不飽和カルボン酸を反応させて得られる化合物、分子内にウレタン結合を有する（メタ）アクリレート化合物などのウレタンモノマー、ノニルフェノキシポリエチレンオキシアクリレート（「ノニルフェノキシポリエチレングリコールアクリレート」ともいう）、フタル酸系化合物、（メタ）アクリル酸アルキルエステルなどが挙げられる。これらの化合物は単独で又は２種類以上を組み合わせて用いられる。
【００７１】
分子内にウレタン結合を有する（メタ）アクリレート化合物としては、例えば、β位にＯＨ基を有する（メタ）アクリルモノマーとジイソシアネート化合物（イソホロンジイソシアネート、２，６−トルエンジイソシアネート、２，４−トルエンジイソシアネート、１，６−ヘキサメチレンジイソシアネートなど）との付加反応物、トリス（（メタ）アクリロキシテトラエチレングリコールイソシアネート）ヘキサメチレンイソシアヌレート、ＥＯ変性ウレタンジ（メタ）アクリレート、ＥＯ，ＰＯ変性ウレタンジ（メタ）アクリレートなどが挙げられる。ＥＯ変性ウレタンジ（メタ）アクリレートとしては、例えば、ＵＡ−１１（新中村化学工業株式会社製、商品名）が挙げられる。また、上記ＥＯ，ＰＯ変性ウレタンジ（メタ）アクリレートとしては、例えば、ＵＡ−１３（新中村化学工業株式会社製、商品名）が挙げられる。これらの化合物は単独で又は２種類以上を組み合わせて用いられる。
【００７２】
ノニルフェノキシポリエチレンオキシアクリレートとしては、例えば、ノニルフェノキシテトラエチレンオキシアクリレート、ノニルフェノキシペンタエチレンオキシアクリレート、ノニルフェノキシヘキサエチレンオキシアクリレート、ノニルフェノキシヘプタエチレンオキシアクリレート、ノニルフェノキシオクタエチレンオキシアクリレート、ノニルフェノキシノナエチレンオキシアクリレート、ノニルフェノキシデカエチレンオキシアクリレート、ノニルフェノキシウンデカエチレンオキシアクリレートが挙げられる。ノニルフェノキシオクタエチレンオキシアクリレートとしては、例えば、Ｍ−１１４（東亞合成株式会社製、商品名）が挙げられる。これらの化合物は単独で又は２種類以上を組み合わせて用いられる。
【００７３】
上記フタル酸系化合物としては、例えば、γ−クロロ−β−ヒドロキシプロピル−β’−（メタ）アクリロイルオキシエチル−ｏ−フタレート、β−ヒドロキシアルキル−β’−（メタ）アクリロルオキシアルキル−ｏ−フタレートなどが挙げられる。これらの化合物は単独で又は２種類以上を組み合わせて用いられる。
【００７４】
さらに、本発明の（Ｂ）成分には、硬化膜の可とう性を向上できる観点から、分子内にエチレングリコール鎖及びプロピレングリコール鎖の双方を有するポリアルキレングリコールジ（メタ）アクリレートを含むことが好ましい。この（メタ）アクリレートは、分子内のアルキレングリコール鎖として、エチレングリコール鎖及びプロピレングリコール鎖（ｎ−プロピレングリコール鎖又はイソプロピレングリコール鎖）の双方を有していれば特に制限はない。また、この（メタ）アクリレートは、さらにｎ−ブチレングリコール鎖、イソブチレングリコール鎖、ｎ−ペンチレングリコール鎖、ヘキシレングリコール鎖、これらの構造異性体などである炭素数４〜６程度のアルキレングリコール鎖を有していてもよい。
【００７５】
上記エチレングリコール鎖及びプロピレングリコール鎖が複数である場合、複数のエチレングリコール鎖及びプロピレングリコール鎖は各々連続してブロック的に存在してもよく、ランダムに存在してもよい。また、上記イソプロピレングリコール鎖において、プロピレン基の２級炭素が酸素原子に結合していてもよく、１級炭素が酸素原子に結合していてもよい。
【００７６】
これら（Ｂ）成分中の、少なくとも一つの重合可能なエチレン性不飽和結合を有し、分子内にエチレングリコール鎖及びプロピレングリコール鎖の双方を有するポリアルキレングリコールジ（メタ）アクリレートは、例えば、下記一般式（ＶＩＩ）：
【００７７】
【化１３】
2008286852.tif 000014
で表される化合物、下記一般式（ＶＩＩＩ）：
【００７８】
【化１４】
2008286852.tif 000015
で表される化合物、及び下記一般式（ＩＸ）：
【００７９】
【化１５】
2008286852.tif 000016
で表される化合物などが挙げられる。ここで、式（ＶＩＩ）、式（ＶＩＩＩ）及び式（ＩＸ）中、Ｒ１０，Ｒ１１，Ｒ１２，Ｒ１３，Ｒ１４，及びＲ１５はそれぞれ独立に水素原子又は炭素数１〜３のアルキル基を示し、ＥＯはエチレングリコール鎖を示し、ＰＯはプロピレングリコール鎖を示し、ｍ１〜ｍ４及びｎ１〜ｎ４はそれぞれ独立に１〜３０の整数を示す。これらの化合物は単独で又は２種類以上を組み合わせて用いられる。
【００８０】
上記一般式（ＶＩＩ）〜（ＩＸ）における炭素数１〜３のアルキル基としては、例えば、メチル基、エチル基、ｎ−プロピル基、ｉ−プロピル基が挙げられる。
【００８１】
また、上記一般式（ＶＩＩ）〜（ＩＸ）におけるエチレングリコール鎖の繰り返し数の総数（ｍ１＋ｍ２、ｍ３及びｍ４）は１〜３０の整数であり、１〜１０の整数であることが好ましく、４〜９の整数であることがより好ましく、５〜８の整数であることが特に好ましい。この繰り返し数が３０を超えるとテント信頼性及びレジスト形状が悪化する傾向がある。
【００８２】
また、上記一般式（ＶＩＩ）〜（ＩＸ）におけるプロピレングリコール鎖の繰り返し数の総数（ｎ１、ｎ２＋ｎ３及びｎ４）は１〜３０の整数であり、５〜２０の整数であることが好ましく、８〜１６の整数であることがより好ましく、１０〜１４の整数であることが特に好ましい。この繰り返し数が３０を超えると解像度が悪化し、スラッジが発生する傾向がある。
【００８３】
上記一般式（ＶＩＩ）で表される化合物の具体例としては、例えば、Ｒ１０＝Ｒ１１＝メチル基、ｍ１＋ｍ２＝４（平均値）、ｎ１＝１２（平均値）であるビニル化合物（日立化成工業株式会社製、商品名：ＦＡ−０２３Ｍ）などが挙げられる。また、上記一般式（ＶＩＩ）で表される化合物の具体例としては、例えば、Ｒ１２＝Ｒ１３＝メチル基、ｍ３＝６（平均値）、ｎ２＋ｎ３＝１２（平均値）であるビニル化合物（日立化成工業株式会社製、商品名：ＦＡ−０２４Ｍ）などが挙げられる。さらに、上記一般式（ＶＩＩＩ）で表される化合物の具体例としては、例えば、Ｒ１４＝Ｒ１５＝水素原子、ｍ４＝１（平均値）、ｎ４＝９（平均値）であるビニル化合物（新中村化学工業株式会社製、サンプル名：ＮＫエステルＨＥＭＡ−９Ｐ）などが挙げられる。これらの化合物は単独で又は２種類以上を組み合わせて用いられる。
【００８４】
上記多価アルコールにα，β−不飽和カルボン酸を反応させて得られる化合物としては、例えば、エチレン基の数が２〜１４であるポリエチレングリコールジ（メタ）アクリレート、プロピレン基の数が２〜１４であるポリプロピレングリコールジ（メタ）アクリレート、トリメチロールプロパンジ（メタ）アクリレート、トリメチロールプロパントリ（メタ）アクリレート、ＥＯ変性トリメチロールプロパントリ（メタ）アクリレート、ＰＯ変性トリメチロールプロパントリ（メタ）アクリレート、ＥＯ，ＰＯ変性トリメチロールプロパントリ（メタ）アクリレート、テトラメチロールメタントリ（メタ）アクリレート、テトラメチロールメタンテトラ（メタ）アクリレート、ジペンタエリスリトールペンタ（メタ）アクリレート、ジペンタエリスリトールヘキサ（メタ）アクリレートなどが挙げられる。これらの化合物は単独で又は２種類以上を組み合わせて用いられる。ここで、「ＥＯ」とはエチレンオキサイドを示し、ＥＯ変性された化合物はエチレンオキサイド基のブロック構造を有するものを示す。また、「ＰＯ」とはプロピレンオキサイドを示し、ＰＯ変性された化合物はプロピレンオキサイド基のブロック構造を有するものを示す。
また（Ｂ）成分中には、下記一般式（Ｘ）で示されるような３官能の光重合性化合物を用いても良い。
【００８５】
【化１６】
2008286852.tif 000017
（式中、複数個のＸは各々独立に炭素数２〜６のアルキレン基を示し、３個のｊは各々独立に１〜３０の整数である）上記一般式で表される光重合性化合物としては、ｊ＝７の場合、日立化成工業株式会社製、サンプル名：ＴＭＰＴ−２１Ｅ等がある。
【００８６】
（Ｂ）成分の光重合性化合物の配合量としては、（Ａ−１）成分、（Ａ−２）成分及び（Ｂ）成分の総量１００質量部に対して３０〜７０質量部であることが好ましく、３５〜６５質量部であることがより好ましく、４０〜６０質量部であるのが特に好ましい。この配合量が３０質量部未満では良好な感度や解像性が得られない傾向があり、７０質量部を超えると良好な形状を得られない傾向がある。
【００８７】
（Ｂ）成分である光重合性化合物は、１種類を単独で又は２種類以上を組み合わせて用いられる。この光重合性化合物は、耐めっき性及び密着性を向上する観点から、ビスフェノールＡ系（メタ）アクリレート化合物又は分子内にウレタン結合を有する（メタ）アクリレート化合物を含むことが好ましい。また、感度及び解像度を向上する観点からは、ビスフェノールＡ系（メタ）アクリレート化合物を含むことが好ましい。
【００８８】
また、（Ｂ）成分である光重合性化合物は、レジストの剥離片の大きさを小さくし、剥離時間を短縮する観点から、分子内に一つの重合可能なエチレン性不飽和結合を有する光重合性不飽和化合物を含むことが好ましく、分子内に一つの重合可能なエチレン性不飽和結合を有する光重合性不飽和化合物と、分子内に二つ以上の重合可能なエチレン性不飽和結合を有する光重合性不飽和化合物とを組み合わせて用いることがより好ましい。この場合、例えば、分子内に一つの重合可能なエチレン性不飽和結合を有する光重合性不飽和化合物としては、フェノキシポリエチレンオキシ（メタ）アクリレート、フェノキシポリエチレンオキシ−ポリプロピレンオキシ（メタ）アクリレート、オクチルフェノキシヘキサエチレンオキシ（メタ）アクリレート、オクチルフェノキシヘプタエチレンオキシ（メタ）アクリレート、オクチルフェノキシオクタエチレンオキシ（メタ）アクリレート、オクチルフェノキシノナエチレンオキシ（メタ）アクリレート、オクチルフェノキシデカエチレンオキシ（メタ）アクリレート、ノニルフェノキシポリエチレンオキシ（メタ）アクリレート、ノニルフェノキシポリエチレンオキシ−ポリプロピレンオキシ（メタ）アクリレート、（メタ）アクリル基を有するフタル酸誘導体などが挙げられる。また、分子内に二つ以上の重合可能なエチレン性不飽和結合を有する光重合性不飽和化合物としては、１，６−ヘキサンジオールジ（メタ）アクリレート、１，４−シクロヘキサンジオールジ（メタ）アクリレート、エチレン基の数が２〜１４であるポリエチレングリコールジ（メタ）アクリレート、プロピレン基の数が２〜１４であるポリプロピレングリコールジ（メタ）アクリレート、上記一般式（ＶＩＩ）〜（ＩＸ）のポリエチレン・ポリプロピレングリコールジ（メタ）アクリレート、ビスフェノールＡ系ジ（メタ）アクリレート、分子内にウレタン結合を有するジ（メタ）アクリレート、ビス（アクリルオキシエチル）ヒドロキシエチルイソシアヌレート、ビスフェノールＡジグリシジルエーテルジ（メタ）アクリレート、フタル酸グリシジルエステルの（メタ）アクリル酸付加物などが挙げられる。
【００８９】
また、解像度、剥離時間及び露光裕度をバランスよく向上できる観点から分子内に一つの重合可能なエチレン性不飽和結合を有する光重合性不飽和化合物を１種類と、分子内に二つ以上の重合可能なエチレン性不飽和結合を有する光重合性不飽和化合物を２種類と、を組み合わせて用いることが特に好ましい。この場合、分子内に一つの重合可能なエチレン性不飽和結合を有する光重合性不飽和化合物としては、例えば、フェノキシポリエチレンオキシ（メタ）アクリレート、ノニルフェノキシポリエチレンオキシ（メタ）アクリレート、（メタ）アクリル基を有するフタル酸誘導体のいずれか１種類を用いることができる。また、分子内に二つ以上の重合可能なエチレン性不飽和結合を有する光重合性不飽和化合物としては、例えば、上記一般式（ＶＩＩ）〜（ＩＸ）のポリエチレン・ポリプロピレングリコールジ（メタ）アクリレート、ＥＯ変性ウレタンジ（メタ）アクリレート及びＥＯ，ＰＯ変性ウレタンジ（メタ）アクリレートから選ばれる少なくとも１種類の化合物と、ビスフェノールＡ系ジ（メタ）アクリレート化合物と、を組み合わせて用いることができる。
【００９０】
次に（Ｃ）成分である光重合開始剤について説明する。
（Ｃ）成分である光重合開始剤は、例えば、２−（ｏ−クロロフェニル）−４，５−ジフェニルイミダゾール二量体に代表されるヘキサアリールイミダゾール化合物であればよく、２−（ｏ−ブロモフェニル）−４，５−ジフェニルイミダゾール二量体、２−（ｏ−ブロモフェニル）−４，５−ジ（メトキシフェニル）イミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−エトキシフェニル）−４，５−ジフェニルイミダゾール二量体、２−（２，６−ジクロロフェニル）−４，５−二量体、２−（２，６−ジフルオロフェニル）−４，５−二量体、２−（２，６−ジクロロフェニル）−４，５−ジ（メトキシフェニル）イミダゾール二量体、２−（２，６−ジフルオロフェニル）−４，５−ジ（メトキシフェニル）イミダゾール二量体などの誘導体が挙げられる。
【００９１】
また、上記２，４，５−トリアリールイミダゾール二量体では、２つの２，４，５−トリアリールイミダゾールのアリール基の置換基は同一で対象な化合物を与えてもよいし、相違して非対称な化合物を与えてもよい。また、光重合開始剤は、密着性及び感度の見地から、２，４，５−トリアリールイミダゾール二量体であるヘキサアリールビイミダゾール化合物を用いることが好ましい。これら光重合開始剤は、単独で又は２種類以上を組み合わせて用いられる。
【００９２】
また、（Ｃ）成分である光重合開始剤の配合量は、（Ａ−１）成分、（Ａ−２）成分及び（Ｂ）成分の総量１００質量部に対して０．１〜１０質量部であることが好ましく、２〜６質量部であることがより好ましく、３．５〜５質量部であることが特に好ましい。この配合量が０．１質量部未満では良好な感度や解像性が得られ難くなる傾向があり、１０質量部を超えると所望通りの良好な形状のレジストパターンを得られない傾向がある。（Ｃ）成分である光重合開始剤は、１種類を単独で又は２種類以上を組み合わせて用いられる。
【００９３】
本発明の感光性樹脂組成物は、上述の（Ａ−１）〜（Ｃ）成分に加えて、（Ｄ）アミン系化合物を含有すると好ましい。
【００９４】
（Ｄ）成分であるアミン系化合物としては、感光性樹脂組成物の感度を高めることが可能な、分子内にアミノ基を有する物であれば特に限定されない。その具体例としては、例えば、Ｎ，Ｎ′−テトラメチル−４，４′−ジアミノベンゾフェノン（ミヒラーケトン）、Ｎ，Ｎ′−テトラエチル−４，４′−ジアミノベンゾフェノン（エチルミヒラーケトン）等のＮ，Ｎ′−テトラアルキル−４，４′−ジアミノベンゾフェノン、Ｎ−フェニルグリシン、Ｎ−フェニルグリシン誘導体、Ｃｏｕｍａｒｉｎ１（Ｋｏｄａｋ及びＡｃｒｏｓｓ社の試薬）などのアルキルアミノ基を有するクマリン系化合物として、さらに７−アミノ−４−メチルクマリン、７−ジメチルアミノ−４−メチルクマリン（クマリン１）、７−ジエチルアミノ−４−メチルクマリン）、７−メチルアミノ−４−メチルクマリン、７−エチルアミノ−４−メチルクマリン、４，６−ジメチル−７−エチルアミノクマリン４，６−ジエチル−７−エチルアミノクマリン、４，６−ジメチル−７−ジエチルアミノクマリン、４，６−ジメチル−７−ジメチルアミノクマリン、４，６−ジエチル−７−ジエチルアミノクマリン、４，６−ジエチル−７−ジメチルアミノクマリン、４，６−ジメチル−７−エチルアミノクマリン、７−ジメチルアミノシクロペンタ［ｃ］クマリン、７−アミノシクロペンタ［ｃ］クマリンなどのクマリン誘導体、またフェニル基を複数有するビス［４−（ジエチルアミノ）フェニル］メタン、ロイコクリスタルバイオレットなどが挙げられる。
【００９５】
アミン系化合物の配合量は、（Ａ−１）成分、（Ａ−２）成分及び（Ｂ）成分の総量１００質量部に対して０．０１〜１０質量部であることが好ましく、０．０５〜５質量部であることがより好ましく、０．１〜２質量部であることが特に好ましい。この配合量が０．０１質量部未満では良好な感度が得られない傾向があり、１０質量部を超えるとフィルム形成後、（Ｄ）成分が異物として析出しやすくなる傾向がある。（Ｄ）成分であるアミン系化合物は、１種類を単独で又は２種類以上を組み合わせて用いられる。
【００９６】
本発明の感光性樹脂組成物には、必要に応じて、分子内に少なくとも１つのカチオン重合可能な環状エーテル基を有する光重合性化合物（オキセタン化合物など）、カチオン重合開始剤、マラカイトグリーンなどの染料、トリブロモフェニルスルホン、ロイコクリスタルバイオレットなどの光発色剤、熱発色防止剤、ｐ−トルエンスルホンアミドなどの可塑剤、顔料、充填剤、消泡剤、難燃剤、安定剤、密着性付与剤、レベリング剤、剥離促進剤、酸化防止剤、香料、イメージング剤、熱架橋剤などを（Ａ−１）成分、（Ａ−２）成分及び（Ｂ）成分の総量１００質量部に対してそれぞれ０．０１〜２０質量部程度含有することができる。これらは、単独で又は２種類以上を組み合わせて用いられる。
【００９７】
また、本発明の感光性樹脂組成物は、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテルなどの溶剤又はこれらの混合溶剤に溶解して固形分３０〜６０質量％程度の溶液としてもよい。この溶液を感光性エレメントの感光性樹脂組成物層を形成するための塗布液として使用することができる。
【００９８】
また、上記塗布液は、感光性エレメントの感光性樹脂組成物層を形成させるために用いる他に、例えば、金属板の表面上に、液状レジストとして塗布して乾燥後、保護フィルムを被覆して用いてもよい。金属板の材質としては、例えば、銅、銅系合金、ニッケル、クロム、鉄、ステンレスなどの鉄系合金、好ましくは銅、銅系合金、鉄系合金などが挙げられる。
【００９９】
次に、本発明の感光性エレメントについて説明する。感光性エレメントは、支持フィルムと、支持フィルム上に形成された上記感光性樹脂組成物を含有する感光性樹脂組成物層と、感光性樹脂組成物層上に積層された保護フィルムとで構成される。
【０１００】
支持フィルムは、例えば、ポリエチレンテレフタレート、ポリプロピレン、ポリエチレン、ポリエステルなどの耐熱性及び耐溶剤性を有する重合体フィルムを用いることができる。市販のものとして、例えば、王子製紙株式会社製アルファンＭＡ−４１０、Ｄ−２００Ｃ（以上、商品名）、信越フィルム株式会社製などのポリプロピレンフィルム、帝人株式会社製ＰＳシリーズ（例えば、商品名：ＰＳ−２５）などのポリエチレンテレフタレートフィルムなどが挙げられるがこれに限られない。
【０１０１】
また、支持フィルムは、厚さが１〜１００μｍであることが好ましく、５〜２５μｍであることがより好ましい。この厚さが１μｍ未満では現像前の支持フィルム剥離の際に支持フィルムが破れやすくなる傾向があり、１００μｍを超えると解像度が低下する傾向がある。なお、支持フィルムは、一つを感光性樹脂組成物層の支持体として、他の一つを感光性樹脂組成物の保護フィルムとして感光性樹脂組成物層の両面に積層して使用してもよい。
【０１０２】
感光性樹脂組成物層は、上記感光性樹脂組成物を上述したような溶剤に溶解して固形分３０〜６０質量％程度の溶液（塗布液）とした後に、この溶液を支持フィルム上に塗布して乾燥することにより形成することが好ましい。塗布は、例えば、ロールコータ、コンマコータ、グラビアコータ、エアーナイフコータ、ダイコータ、バーコータなどを用いた公知の方法で行うことができる。乾燥は７０〜１５０℃、５〜３０分間程度で行うことができる。また、感光性樹脂組成物中の残存有機溶剤量は、後の工程での有機溶剤の拡散を防止する点から、２質量％以下とすることが好ましい。
【０１０３】
また、感光性樹脂組成物層の厚さは、感光性エレメントの用途により異なるが、乾燥後の厚さで１〜１００μｍであることが好ましく、１〜５０μｍであることがより好ましい。この厚さが１μｍ未満では工業的に塗工困難な傾向があり、１００μｍを超えると本発明の効果が小さくなり、接着力、解像度が低下する傾向がある。
【０１０４】
保護フィルムは、感光性樹脂組成物層及び支持フィルム間の接着力よりも、感光性樹脂組成物層及び保護フィルム間の接着力の方が小さいものが好ましく、また、低フィッシュアイのフィルムが好ましい。なお、「フィッシュアイ」とは、材料を熱溶融し、混練、押し出し、２軸延伸、キャスティング法などによりフィルムを製造する際に、材料の異物、未溶解物、酸化劣化物などがフィルム中に取り込まれたものである。
【０１０５】
保護フィルムとしては、例えば、ポリエチレンテレフタレート、ポリプロピレン、ポリエチレン、ポリエステルなどの耐熱性及び耐溶剤性を有する重合体フィルムを用いることができる。市販のものとして、例えば、王子製紙株式会社製アルファンＭＡ−４１０、Ｄ−２００Ｃ（以上、商品名）、信越フィルム株式会社製などのポリプロピレンフィルム、帝人株式会社製ＰＳシリーズ（例えば、商品名：ＰＳ−２５）などのポリエチレンテレフタレートフィルムなどが挙げられるがこれに限られたものではない。
【０１０６】
保護フィルムは、厚さが１〜１００μｍであることが好ましく、５〜５０μｍであることがより好ましく、５〜３０μｍであることがさらに好ましく、１５〜３０μｍであることが特に好ましい。この厚さが１μｍ未満ではラミネートの際、保護フィルムが破れる傾向があり、１００μｍを超えると廉価性に劣る傾向がある。
【０１０７】
また、本発明の感光性エレメントは、さらにクッション層、接着層、光吸収層、ガスバリア層などの中間層などを有していてもよい。また、得られた感光性エレメントは、シート状、又は巻芯にロール状に巻き取って保管することができる。なお、この際支持フィルムが最も外側になるように巻き取られることが好ましい。上記ロール状の感光性エレメントロールの端面には、端面保護の見地から端面セパレータを設置することが好ましく、耐エッジフュージョンの見地から防湿端面セパレータを設置することが好ましい。また、梱包方法として、透湿性の小さいブラックシートに包んで包装することが好ましい。上記巻芯としては、例えば、ポリエチレン樹脂、ポリプロピレン樹脂、ポリスチレン樹脂、ポリ塩化ビニル樹脂、ＡＢＳ樹脂（アクリロニトリル−ブタジエン−スチレン共重合体）などのプラスチックなどが挙げられる。
【０１０８】
次に、本発明のレジストパターンの形成方法について説明する。
本発明のレジストパターンの形成方法は、回路形成用基板上に、上記感光性樹脂組成物を含有する感光性樹脂組成物層を積層する積層工程と、感光性樹脂組成物層の所定部分に活性光線を照射して露光部を光硬化する露光工程と、回路形成用基板から露光部以外の部分における感光性樹脂組成物を除去する現像工程とを少なくとも含んでいる。なお、「回路形成用基板」とは、絶縁層と、絶縁層上に形成された導体層とを備えた基板をいう。また、回路形成用基板は、多層化され内部に配線が形成されていてもよく、小径スルーホールを有していてもよい。
【０１０９】
積層工程における回路形成用基板上への感光性樹脂組成物層の積層方法としては、以下の方法が挙げられる。まず、保護フィルムを感光性樹脂組成物層から徐々に剥離させ、これと同時に徐々に露出してくる感光性樹脂組成物層の面の部分を回路形成用基板の回路を形成する面に密着させる。そして、感光性樹脂組成物層を加熱しながら感光性樹脂組成物層を回路形成用基板に圧着することにより積層する。なお、この作業は、密着性及び追従性向上の見地から減圧下で積層することが好ましい。感光性エレメントの積層は、感光性樹脂組成物層及び／又は回路形成用基板を７０〜１３０℃に加熱することが好ましく、圧着圧力は、０．１〜１．０ＭＰａ程度（１〜１０ｋｇｆ／ｃｍ２程度）とすることが好ましいが、これらの条件には特に制限はない。また、感光性樹脂組成物層を上述のように７０〜１３０℃に加熱すれば、予め回路形成用基板を予熱処理することは必要ないが、積層性をさらに向上させるために、回路形成用基板の予熱処理を行うこともできる。
【０１１０】
露光工程における露光部を形成する方法としては、アートワークと呼ばれるネガ又はポジマスクパターンを通して活性光線を画像上に照射する方法（マスク露光法）が挙げられる。この際、感光性樹脂組成物層上に存在する支持フィルムが活性光線を透過する場合には、支持フィルムを通して活性光線を照射することができ、支持フィルムが遮光性である場合には、支持フィルムを除去した後に感光性樹脂組成物層に活性光線を照射する。また、レーザ直接描画露光法やＢ−１ＬＰ（Ｂ−１ｉｇｉｔａｌ  Ｌｉｇｈｔ  ＰｒｏｃＤｓｓｉｎｇ）露光法などの直接描画露光法により活性光線を画像状に照射する方法を採用してもよい。
【０１１１】
活性光線の光源としては、公知の光源、例えば、カーボンアーク灯、水銀蒸気アーク灯、高圧水銀灯、キセノンランプ、アルゴンレーザなどのガスレーザ、ＹＡＧレーザなどの固体レーザ、半導体レーザなどの紫外線、可視光などを有効に放射するものが用いられる。
【０１１２】
現像工程における露光部以外の部分を除去する方法としては、まず、感光性樹脂組成物層上に支持フィルムが存在している場合には、支持フィルムを除去し、その後、ウェット現像、ドライ現像などで露光部以外の部分を除去して現像する方法が挙げられる。これによりレジストパターンが形成される。
【０１１３】
例えば、ウェット現像の場合は、アルカリ性水溶液、水系現像液、有機溶剤系現像液などの感光性樹脂組成物に対応した現像液を用いて、例えば、ディップ方式、バトル方式、スプレー方式、揺動浸漬、ブラッシング、スクラッピングなどの公知の方法により現像する。現象方式は、解像度向上のためには高圧スプレー方式が最も適している。また、必要に応じて２種以上の現像方法を併用してもよい。
【０１１４】
現像液としては、安全かつ安定であり、操作性が良好なアルカリ性水溶液などが用いられる。上記アルカリ性水溶液の塩基としては、例えば、リチウム、ナトリウム又はカリウムの水酸化物などの水酸化アルカリ、リチウム、ナトリウム、カリウム若しくはアンモニウムの炭酸塩又は重炭酸塩などの炭酸アルカリ、リン酸カリウム、リン酸ナトリウムなどのアルカリ金属リン酸塩、ピロリン酸ナトリウム、ピロリン酸カリウムなどのアルカリ金属ピロリン酸塩、ホウ砂などが用いられる。
【０１１５】
また、現像に用いる上記アルカリ性水溶液としては、０．１〜５質量％炭酸ナトリウムの希薄溶液、０．１〜５質量％炭酸カリウムの希薄溶液、０．１〜５質量％水酸化ナトリウムの希薄溶液、０．１〜５質量％四ホウ酸ナトリウム（ホウ砂）の希薄溶液などが好ましい。また、このアルカリ性水溶液のｐＨは９〜１１の範囲とすることが好ましく、その温度は、感光性樹脂組成物層の現像性に合わせて調整される。また、アルカリ性水溶液中には、表面活性剤、消泡剤、現像を促進させるための少量の有機溶剤などを添加してもよい。
【０１１６】
上記水系現像液としては、水又はアルカリ水溶液と一種以上の有機溶剤とからなる現像液が挙げられる。ここでアルカリ性水溶液の塩基としては、先に述べた物質以外に、例えば、メタケイ酸ナトリウム、水酸化テトラメチルアンモニウム、エタノールアミン、エチレンジアミン、ジエチレントリアミン、２ーアミノ−２−ヒドロキシメチル−１、３−プロパンジオール、１、３−ジアミノプロパノール−２、モルホリンなどが挙げられる。現像液のｐＨは、レジストの現像が十分にできる範囲でできるだけ小さくすることが好ましく、ｐＨ８〜１２とすることが好ましく、ｐＨ９〜１０とすることがより好ましい。
【０１１７】
上記有機溶剤としては、例えば、アセトン、酢酸エチル、炭素数１〜４のアルコキシ基を有するアルコキシエタノール、エチルアルコール、イソプロピルアルコール、ブチルアルコール、ジエチレングリコールモノメチルエーテル、ジエチレングリコールモノエチルエーテル、ジエチレングリコールモノブチルエーテルなどが挙げられる。これらは、単独で又は２種類以上を組み合わせて用いられる。有機溶剤の濃度は、通常、２〜９０質量％であることが好ましく、その温度は、現像性にあわせて調整することができる。また、水系現像液中には、界面活性剤、消泡剤などを少量添加することもできる。
【０１１８】
また、有機溶剤を単独で用いる有機溶剤系現像液としては、例えば、１，１，１−トリクロロエタン、Ｎ−メチルピロリドン、Ｎ，Ｎ−ジメチルホルムアミド、シクロヘキサノン、メチルイソブチルケトン、γ−ブチロラクトンなどが挙げられる。これらの有機溶剤系現像液は、引火防止のため、１〜２０質量％の範囲で水を添加することが好ましい。
【０１１９】
現像後の処理として、必要に応じて６０〜２５０℃程度の加熱又は０．２〜１０Ｊ／ｃｍ２程度の露光を行うことによりレジストパターンをさらに硬化して用いてもよい。
【０１２０】
次に、本発明のプリント配線板の製造方法について説明する。
本発明のプリント配線板の製造方法は、上記本発明のレジストパターンの形成方法により、レジストパターンの形成された回路形成用基板をエッチング又はめっきして導体パターンを形成するものである。
【０１２１】
回路形成用基板のエッチング及びめっきは、形成されたレジストパターンをマスクとして、回路形成用基板の導体層などに対して行われる。エッチングを行う場合のエッチング液としては、塩化第二銅溶液、塩化第二鉄溶液、アルカリエッチング溶液、過酸化水素エッチング液が挙げられ、これらの中では、エッチファクタが良好な点から塩化第二鉄溶液を用いることが好ましい。また、めっきを行う場合のめっき方法としては、例えば、硫酸銅めっき、ピロリン酸銅めっきなどの銅めっき、ハイスローはんだめっきなどのはんだめっき、ワット浴（硫酸ニッケル−塩化ニッケル）めっき、スルファミン酸ニッケルなどのニッケルめっき、ハード金めっき、ソフト金めっきなどの金めっきなどが挙げられる。
【０１２２】
エッチング又はめっきの終了後、レジストパターンは、例えば、現像に用いたアルカリ性水溶液よりさらに強アルカリ性の水溶液で剥離することができる。この強アルカリ性の水溶液としては、例えば、１〜１０質量％水酸化ナトリウム水溶液、１〜１０質量％水酸化カリウム水溶液などが用いられる。剥離方式としては、例えば、浸漬方式、スプレー方式などが挙げられ、浸漬方式、スプレー方式を単独で使用してもよいし、併用してもよい。以上によりプリント配線板が得られる。
【０１２３】
以上、本発明の好適な実施形態について説明したが、本発明は上記実施形態に限定されるものではない。
【実施例】
【０１２４】
以下、本発明の好適な実施例についてさらに詳細に説明するが、本発明はこれらの実施例に限定されるものではない。
【０１２５】
（バインダーポリマー（（Ａ−１）成分）の合成）
撹拌機、還流冷却器、温度計、滴下ロート及び窒素ガス導入管を備えたフラスコに、質量比３：２のメチルセロソルブ及びトルエンの配合物４５０ｇを加え、窒素ガスを吹き込みながら撹拌して、８０℃まで加熱した。一方、共重合単量体としてメタクリル酸１５０ｇ、メタクリル酸メチル２５ｇ、メタクリル酸ベンジル１２５ｇ及びスチレン２００ｇと、アゾビスイソブチロニトリル９．０ｇとを混合した溶液（以下、「溶液ａ」という）を用意し、予め用意した質量比３：２のメチルセロソルブ及びトルエンの配合物に、溶液ａを４時間かけて滴下した後、８０℃で撹拌しながら２時間保温した。さらに、質量比３：２のメチルセロソルブ及びトルエンの配合物１００ｇに、アゾビスイソブチロニトリル１．２ｇを溶解した溶液を１０分かけて滴下した。滴下後の溶液を撹拌しながら８０℃で３時間保温した後、３０分間かけて９０℃に加温した。９０℃で２時間保温した後、冷却してバインダーポリマー（ａ−１）を得た。
【０１２６】
バインダーポリマー（ａ−１）の不揮発分（固形分）は４７．８質量％であり、重量平均分子量は３０，０００であった。なお、重量平均分子量は、ゲルパーミエーションクロマトグラフィー法によって測定し、標準ポリスチレンの検量線を用いて換算することにより導出した。
【０１２７】
また、上述したバインダーポリマー（ａ−１）の合成方法と同様の方法で、下記表１に示される組成となるように、バインダーポリマー（ａ−２）〜（ａ−４）を合成した。
【０１２８】
【表１】
2008286852.tif 000018
【０１２９】
（感光性樹脂組成物の調整）
＜バインダーポリマー（Ａ−１）成分＞＜ポリ酢酸ビニル（Ａ−２）成分＞
バインダーポリマ−（ａ−１）〜（ａ−４）及びポリ酢酸ビニル（Ｍｗ＝１０１，６００（ＧＰＣ）関東化学社製）と、以下の材料とを、下記表２に示される質量比で配合し、実施例１〜６及び比較例１〜５の感光性樹脂組成物の溶液を調製した。
【０１３０】
＜光重合性化合物（（Ｂ）成分）＞
Ｂ−１：２，２−ビス（４−（メタクリロキシペンタエトキシ）フェニル）プロパン（日立化成工業株式会社製、商品名：ＦＡ−３２１Ｍ）
Ｂ−２：上記一般式（ＶＩＩＩ）で表される化合物であって、Ｒ１２及びＲ１３がそれぞれメチル基、ｍ３＝６（平均値）、ｎ２＋ｎ３＝１２（平均値）であるビニル化合物（日立化成工業株式会社製、商品名：ＦＡ−０２４Ｍ）
Ｂ−３：４−ノルマルノニルフェノキシオクタエチレンオキシアクリレート（東亞合成株式会社製、商品名：Ｍ−１１４）
Ｂ−４：２１ＥＯ変成トリメチロールプロパントリアクリレート（日立化成工業株式会社製、開発品名：ＴＭＰＴ−２１Ｅ）
【０１３１】
＜光重合開始剤（（Ｃ）成分）＞
Ｃ−１：２，２’−ビス（２−クロロフェニル）−４，４’，５，５’−テトラフェニルビスイミダゾール（Ｂ−ＣＩＭ、保土谷化学社株式会社製）
＜（Ｄ）水素供与体（アミン化合物）＞
Ｄ−１：ジエチルアミノベンゾフェノン（ＥＡＢ、保土谷化学社株式会社製）
Ｄ−２：クマリン１（Ｃｏｕｍａｒｉｎ１、アクロス社製）
＜染料＞
マラカイトグリーン（大阪有機化学工業株式会社製）
＜溶剤＞
アセトン
トルエン
メタノール
【０１３２】
【表２】
2008286852.tif 000019
【０１３３】
（感光性エレメントの作製）
次いで、得られた感光性樹脂組成物の溶液（実施例１〜３及び比較例１〜２）を、１６μｍ厚のポリエチレンテレフタレートフィルム（帝人株式会社製、Ｇ２−１６）上に均一に塗布し、１００℃の熱風対流式乾燥機で１０分間乾燥した後、ポリエチレン製保護フィルム（タマポリ株式会社製、ＮＦ−１５）で被覆し感光性エレメントを得た。なお、乾燥後の感光性樹脂組成物層の膜厚は２５μｍであった。
【０１３４】
一方、銅箔（厚さ３５μｍ）を両面に積層したガラスエポキシ材である銅張り積層板（日立化成工業社製、商品名ＭＣＬ−Ｅ−６１）の銅表面を、＃６００相当のブラシを持つ研磨機（三啓株式会社製）を用いて研磨し、水洗後、空気流で乾燥した。そして、得られた銅張り積層板を８０℃に加温し、感光性エレメントの保護フィルムを剥がしながら、感光性樹脂組成物層を銅表面上にラミネートして、積層体を得た。なお、ラミネートは、１１０℃のヒートロールにより１．５ｍ／分の速度で行った。
【０１３５】
次に、得られた積層体の上に、ネガとしてストーファー２１段ステップタブレットを置いて、高圧水銀灯ランプを有する露光機（オーク社製）ＥＸＭ−１２０１を用いて、３種類の露光量３０、６０、１２０ｍＪ／ｃｍ２で露光した。続いて、ポリエチレンテレフタレートフィルムを剥離し、３０℃で１重量％炭酸ナトリウム水溶液を４０秒間スプレーし、未露光部分を除去した後、銅張り積層板上に形成された光硬化膜のステップタブレットの段数を測定し、対数回帰計算からストーファーの２１段ステップタブレットの７段を残すのに必要な露光量を算出し、光感度とした。それぞれの感光性樹脂組成物の光感度を評価し、その結果を表３、４に示した。光感度は露光量で示され、この数値が低いほど光感度が高いことを示す。更に、ストーファーの２１段ステップタブレットを有するフォトツールと解像度評価用ネガとしてライン幅／スペース幅が８／８〜３０／３０（単位：μｍ）の配線パターンを有するフォトツールを密着させ、ストーファー２１段ステップタブレットの現像後の残存ステップ段数が７．０となるエネルギー量で露光を行った。そして、現像処理によって未露光部をきれいに除去することができたライン幅間のスペース幅の最も小さい値により解像度を求め、その結果を表３、４に示した。解像度は、数値が小さいほど良好であることを意味する。
【０１３６】
また、それぞれの感度に相当する露光量（７．０段／２１）を照射した試験片を１重量％の炭酸ナトリウム水溶液で現像した。１昼夜放置後、試験片を４５℃に保たれた３重量％水酸化ナトリウム水溶液中に浸漬して、光硬化膜（レジスト）の剥離が始まる時間（剥離時間（秒））を測定し、その結果を表３、４に示した。剥離時間は短い方が好ましい。
【０１３７】
【表３】
2008286852.tif 000020
【０１３８】
【表４】
2008286852.tif 000021
【産業上の利用可能性】
【０１３９】
以上説明したように、本発明によれば、解像度に優れており、光感度の点においても優れた特性を発揮し、硬化後の基板からの剥離時間を明らかに短くすることも可能な感光性樹脂組成物を提供することが可能となる。また、かかる感光性樹脂組成物を用いた感光性エレメント、レジストパターンの形成方法及びプリント配線板の製造方法を提供することが可能となる。